(57)【要約】【課題】  裁断した拡散層の周辺部のほつれを防ぎ、しかも、簡易な工程により量産化に優れる拡散層を用いた、固体高分子電解質型燃料電池及びその製造方法を提供する。【解決手段】  この燃料電池は、固体高分子の電解質膜１１と、この両面に接合された触媒層１２と、この触媒層の外側に接合された拡散層１３とからなり、拡散層１５が導電性繊維からなるシートであって、このシートの周縁部に樹脂組成物が含浸されて樹脂含浸部１８を形成しており、樹脂含浸部１８によって、拡散層１５の周縁部の導電性繊維が互いに固着されている【選択図】  図１
2005085594.tif 000002
【特許請求の範囲】
【請求項１】
固体高分子電解質膜と、この固体高分子電解質膜の両面に接合された触媒層と、この触媒層の外側に接合された拡散層とを備えた固体高分子電解質型燃料電池において、前記拡散層が導電性繊維からなるシートであって、前記シートの周縁部に樹脂組成物が含浸されており、該樹脂組成物によって、前記周縁部の前記導電性繊維が互いに固着されていることを特徴とする固体高分子電解質型燃料電池。
【請求項２】
前記樹脂組成物がフッ素樹脂を含有する請求項１に記載の固体高分子電解質型燃料電池。
【請求項３】
前記樹脂組成物が、更にカーボン粒子を含有する請求項２に記載の固体高分子電解質型燃料電池。
【請求項４】
前記樹脂組成物が熱硬化性樹脂を含有する請求項１に記載の固体高分子電解質型燃料電池。
【請求項５】
固体高分子電解質膜の両面に触媒層を積層する膜−電極接合体形成工程と、前記触媒層上に拡散層を積層する拡散層積層工程とを含む固体高分子電解質型燃料電池の製造方法において、前記拡散層として導電性繊維からなるシートを用い、前記シートの周縁部に樹脂組成物を含浸させて前記周縁部の前記導電性繊維を固着させる樹脂含浸工程の後、前記拡散層積層工程を行なうことを特徴とする固体高分子電解質型燃料電池の製造方法。
【請求項６】
前記樹脂含浸工程において、前記拡散層の裁断を行なった後、前記拡散層を移動させることなく、前記拡散層の周囲に前記樹脂組成物を含浸させる請求項５に記載の固体高分子電解質型燃料電池の製造方法。
【請求項７】
前記樹脂含浸工程において、枠状のスリットからなる前記樹脂組成物の吐出口と、この吐出口の外周に配置された枠状のカッターと、前記吐出口の内周に配置された枠状の押さえ板とを有するダイを用い、前記導電性繊維からなるシートに前記ダイを押し付けることにより、前記カッターにより前記シートを裁断すると共に、前記シートの裁断部から所定距離離れた内周部分を前記押さえ板で押圧し、その状態で前記吐出口から前記樹脂組成物を吐出し、前記シートに含浸させて硬化させる請求項６記載の固体高分子電解質型燃料電池の製造方法。
【発明の詳細な説明】
【技術分野】
【０００１】
本発明は、電解質に高分子膜を用いる固体高分子電解質型燃料電池に関し、更に詳しくは、拡散層に導電性繊維からなるシートを用いた固体高分子電解質型燃料電池及びその製造方法に関する。
【背景技術】
【０００２】
固体高分子電解質型燃料電池（ＰＥＦＣ：Polymer Electrolyte Fuel Cell）は、電解質に高分子膜を用いる燃料電池であり、出力密度が高く、電池寿命が長い等の特徴を有している。
【０００３】
図３は、従来の固体高分子電解質型燃料電池のセルの概略構造の一例を示す断面図である。
【０００４】
このセル５０は、中央に配置される固体高分子電解質膜５１の両面に、電極となる触媒層５２が形成されており、更に、それぞれの触媒層５２の周囲には、枠状の保護フィルム５３が形成されて、膜−電極接合体（ＭＥＡ）５４を構成している。なお、上記の触媒層５２の周囲に枠状の保護フィルム５３を形成するＭＥＡの構造は、特許第３０５２５３６号公報や、特開２００２−２３１２７４号公報に開示されている。
【０００５】
触媒層５２及び保護フィルム５３上には、集電及びガスを拡散するための拡散層５５が接合されている。更に外側には、ガス流通溝５６ａが設けられた一対のセパレータ５６が、ガスシール５７を介してＭＥＡ５４の両面を挟持するように配置されてセル５０が構成されている。そして、一般的には、このセル５０を複数枚積層して燃料電池スタックとして発電を行なう。
【０００６】
上記の拡散層５５を構成する基材としては、従来カーボンペーパーが用いられてきたが、カーボンペーパーは割れ易く、その製造法も紙抄きの技法を用いているので量産に不向きである。したがって、近年、カーボン繊維を編んで得られるカーボンクロスや、カーボンフェルト等の導電性繊維からなるシートを拡散層５５の基材とすることが行われている。
【０００７】
しかし、上記の導電性繊維からなるシートは、適当な大きさに裁断して拡散層５５として使用する必要があるため、裁断時にシートの周囲がほつれてカーボン繊維が周囲部から突出することがあった。また、周囲がほつれないように裁断できた場合でも、セルに積層するために裁断後に拡散層５５を持ち運んだり、触媒層５２やセパレータ５６と積層する作業中にほつれが生じ、カーボン繊維が周囲部から突出する可能性がある。そして、このほつれにより突出したカーボン繊維が、保護フィルム５３とガスシール５７との間に入り込み、ガスシール性が不十分になるという問題があった。
【０００８】
上記の問題点に対して、特開２００３−１７０８７号公報には、拡散層の周辺部を高分子電解糸で縫った電気化学素子が開示されており、拡散層の周辺部を縫うことで、カーボンクロスからなる拡散層のほつれを防ぐことが開示されている。
【特許文献１】特開２００３−１７０８７号公報
【発明の開示】
【発明が解決しようとする課題】
【０００９】
しかしながら、上記の特開２００３−１７０８７号公報の方法においては、拡散層のほつれを防ぐために、裁断工程、ミシンがけ工程、ホットプレス工程の各工程への拡散層の移動が必要になり、却って拡散層端部のほつれが進み、拡散層の歩留まりが低下する恐れがある。
【００１０】
また、裁断工程、ミシンがけ工程、ホットプレス工程が必要となるために製造工程も複雑であり生産性も低い。
【００１１】
本発明は、以上の問題点を鑑みてなされたもので、裁断した拡散層の周縁部のほつれによるガスシール性の低下を簡単に防ぐことができ、しかも、このような拡散層の量産性にも優れる、固体高分子電解質型燃料電池及びその製造方法を提供することを目的とする。
【課題を解決するための手段】
【００１２】
上記課題を解決するために、本発明の固体高分子電解質型燃料電池は、固体高分子電解質膜と、この固体高分子電解質膜の両面に接合された触媒層と、この触媒層の外側に接合された拡散層とを備えた固体高分子電解質型燃料電池において、前記拡散層が導電性繊維からなるシートであって、前記シートの周縁部に樹脂組成物が含浸されており、該樹脂組成物によって、前記周縁部の前記導電性繊維が互いに固着されていることを特徴とする。
【００１３】
本発明の固体高分子電解質型燃料電池によれば、拡散層の周縁部に樹脂組成物が含浸されているので、これによって周縁部の導電性繊維が互いに固着される。したがって、ほつれによる拡散層の歩留まりの低下を抑制でき、セル組み立て時にガスシール部と保護フィルムとの間に突出したカーボン繊維が挟まることがないので、シール不良を防止してセルの気密性を向上できる。
【００１４】
本発明の固体高分子電解質型燃料電池においては、前記樹脂組成物がフッ素樹脂を含有することが好ましい。フッ素樹脂は、熱や酸により、溶出や変形することがないので、本発明の樹脂組成物として好適に用いることができる。
【００１５】
また、本発明の固体高分子電解質型燃料電池においては、前記樹脂組成物が、更にカーボン粒子を含有することが好ましい。これによれば、フッ素樹脂に加えて更にカーボン粒子を混合することにより、樹脂組成物の粘度を調整し、目的とする含浸部分以外への樹脂組成物の移動を抑えることができる。
【００１６】
更に、本発明の固体高分子電解質型燃料電池においては、前記樹脂組成物が熱硬化性樹脂を含有することも好ましい。これによれば、例えばエポキシやフェノール樹脂等の熱硬化性樹脂は、熱や酸により、溶出や変形することがないので、本発明の樹脂組成物として好適に用いることができる。
【００１７】
一方、本発明の固体高分子電解質型燃料電池の製造方法は、固体高分子電解質膜の両面に触媒層を積層する膜−電極接合体形成工程と、前記触媒層上に拡散層を積層する拡散層積層工程とを含む固体高分子電解質型燃料電池の製造方法において、前記拡散層として導電性繊維からなるシートを用い、前記シートの周縁部に樹脂組成物を含浸させて前記周縁部の前記導電性繊維を固着させる樹脂含浸工程の後、前記拡散層積層工程を行なうことを特徴とする。
【００１８】
本発明の製造方法によれば、樹脂含浸工程によって拡散層の周縁部の導電性繊維を固着させるので、周囲を糸で縫う場合に比べて工程が簡略であり生産性に優れる。また、樹脂組成物を含浸させるだけなので低コストで行なうことができる。
【００１９】
本発明の製造方法においては、前記樹脂含浸工程において、前記拡散層の裁断を行なった後、前記拡散層を移動させることなく、前記拡散層の周囲に前記樹脂組成物を含浸させることが好ましい。これによれば、拡散層の製造時に、拡散層を移動させる工程が不要となるので、拡散層の移動中に周囲のほつれが進行して、拡散層の歩留まりが低下することがない。
【００２０】
また、本発明の製造方法においては、前記樹脂含浸工程において、枠状のスリットからなる前記樹脂組成物の吐出口と、この吐出口の外周に配置された枠状のカッターと、前記吐出口の内周に配置された枠状の押さえ板とを有するダイを用い、前記導電性繊維からなるシートに前記ダイを押し付けることにより、前記カッターにより前記シートを裁断すると共に、前記シートの裁断部から所定距離離れた内周部分を前記押さえ板で押圧し、その状態で前記吐出口から前記樹脂組成物を吐出し、前記シートに含浸させて硬化させることが好ましい。
【００２１】
これによれば、裁断から樹脂組成物による固着まで一連の工程を拡散層を移動することなく連続的に実施できるので、製品の歩留まり向上が可能となるとともに、生産性も大幅に向上できる。
【発明の効果】
【００２２】
本発明によれば、拡散層の周縁部に樹脂組成物が含浸されているので、これによって周縁部の導電性繊維が互いに固着される。したがって、ほつれによる拡散層の歩留まりの低下を抑制できる。また、セル組み立て時にガスシール部と保護フィルムとの間に突出したカーボン繊維が挟まることがないので、シール不良を防止してセルの気密性を向上できる。
【発明を実施するための最良の形態】
【００２３】
以下、本発明を詳細に説明する。図１、２には、本発明の固体高分子電解質型燃料電池及びその製造方法の一実施形態が示されている。
【００２４】
図１は本発明の固体高分子電解質型燃料電池の一実施形態の概略構成を示す断面図であり、図２は、本発明の固体高分子電解質型燃料電池の製造方法の一実施形態における、拡散層の製造方法を示す工程図である。
【００２５】
図１に示すように、このセル１０は、固体高分子からなる電解質膜１１、電極となる触媒層１２、触媒層１２を囲うように形成されている枠状の保護フィルム１３より構成される膜−電極接合体（ＭＥＡ）１４と、それぞれの触媒層１２の外側に接合された拡散層１５と、拡散層１５の両側から挟持されるセパレータ１６と、保護フィルム１３とセパレータ１６との間に、拡散層１５を囲むように枠状に配置されるガスシール１７とから主に構成されている。
【００２６】
以下、このセル１０の製造工程に沿って順に説明すると、まず、電解質膜１１の両面に、触媒層１２及び該触媒層を囲う枠状の保護フィルム１３を積層して膜−電極接合体（ＭＥＡ）１４を形成する、膜−電極接合体形成工程を行なう。
【００２７】
ここで、触媒層１２は、電解質膜１１よりも小さく形成され、電解質膜１１の中央に形成される。また、触媒層１２の周縁を囲むように、枠状の保護フィルム１３が形成される。電解質膜１１の形状、大きさは特に限定されないが、７０〜３５０ｍｍ角が好ましい。また、触媒層１２としては５０〜３００ｍｍ角として、周縁に配置される枠状の保護フィルム１３が２０〜６０ｍｍの幅となるように形成することが好ましい。
【００２８】
電解質膜１１の材質としては、分子中にプロトン交換基を有し、プロトン導電性電解質として機能する固体高分子であればよく、従来公知のイオン交換膜等が利用可能である。具体的には、スルホン酸基を持つポリスチレン系の陽イオン交換膜をカチオン導電性膜として使用したもの、フロロカーボンスルホン酸とポリビニリデンフロライドの混合膜、パーフルオロスルホン酸ポリマー等が使用できる。なかでも、パーフルオロスルホン酸ポリマーを用いることが好ましい。パーフルオロスルホン酸ポリマーとしては、例えばナフィオン（登録商標：デュポン社製）等を好適に用いることができる。
【００２９】
触媒層１２としては、白金族等の金属触媒を担持したカーボン粉末等を用いることができ、この触媒を、例えばパーフルオロスルホン酸ポリマーを溶解した溶液と混合することによりペースト状にして、電解質膜１１上に塗布形成することができる。また、ポリマーと混合してあらかじめシート化した後に、熱プレス等によって電解質膜１１と一体化してもよい。
【００３０】
枠状の保護フィルム１３としては、従来公知のシート状のプラスチック、ゴム、エラストマー等を用いることができる。具体的には、ポリクロロトリフルオロエチレン、ポリフッ化ビニル、ポリフッ化ビニリデン、テトラフルオロエチレン−ヘキサフルオロプロペン共重合体、テトラフルオロエチレン／パーフルオロアルキルビニルエーテル共重合体、ポリテトラフルオロエチレン等のフッ素系ポリマー、ポリエチレンテレフタレート、ポリフェニレンサルファイド、ポリエチレンナフタレート等が挙げられる。
【００３１】
なかでも、上記の電解質膜１１がパーフルオロスルホン酸ポリマーの場合には、これと融点が近い上記のフッ素系ポリマーを用いることが好ましい。これによって、保護フィルム１３と電解質膜１１とを熱融着によって接合することができる。保護フィルム１３は、熱プレス等によって電解質膜１１上に熱融着で接合してもよく、接着剤等によって接合してもよい。
【００３２】
なお、本発明においては、上記の保護フィルム１３は必須ではなく、必要に応じて用いればよいが、保護フィルム１３によって電解質膜１１の大きさを最小限とすることができ、高価な電解質膜１１のコストを低減できるので、保護フィルム１３を用いることが好ましい。
【００３３】
次いで、ＭＥＡ１４と拡散層１５とを熱プレスによって接合する拡散層積層工程を行ない、ＭＥＡ−拡散層接合体を得る。
【００３４】
ここで、本発明においては、拡散層１５として導電性繊維からなるシートを用い、このシートの周縁部に樹脂組成物を含浸させて周縁部の導電性繊維を固着させる樹脂含浸工程を行ない、樹脂含浸部１８を形成した後、上記の拡散層積層工程を行なうことを特徴としている。
【００３５】
図２には、この樹脂含浸工程の一実施形態である概略工程図が示されている。図２において、（１）は拡散層を裁断前の平面図（１ａ）及び断面図（１ｂ）、（２）は拡散層の裁断、樹脂含浸工程中の断面図（２ｂ）、（３）は拡散層の裁断、樹脂含浸工程後の平面図（３ａ）及び断面図（３ｂ）である。
【００３６】
まず、図２（１ａ）に示すように、ヒーター２１が内蔵されている平板２１上に裁断前の拡散層１５をセットする。
【００３７】
拡散層１５に用いる導電性繊維からなるシートとしては、カーボン繊維（炭素繊維）を編んでなるカーボンペーパー、又はカーボンフェルトを用いることができる。
【００３８】
この拡散層１５を裁断すると共に樹脂含浸工程を行なうダイ３０は、図２（１ｂ）に示すように、キャビィティ３６から樹脂組成物３５を吐出するための枠状のスリット３４が形成されており、スリット３４の吐出口には開閉可能なシャッター３３が設けられている。また、スリット３４の吐出口の外周には、枠状のカッター３１が配置されており、更に、吐出口の内周には、枠状の押さえ板３２が配置されている。
【００３９】
ここで、拡散層１５の裁断の大きさは特に限定されないが、上記の触媒層１２の外周より大きく、保護フィルム１３の外周より小さい裁断サイズとなるように枠状のカッター３１を調節することが好ましい。
【００４０】
枠状のスリット３４のスリット幅としては特に限定されないが、好ましくは５〜５０ｍｍである。また、スリット３４は、カッター３１の０〜２０ｍｍ内側に設けられていることが好ましい。
【００４１】
また、枠状の押さえ板３２は、スリット３４の内周縁から０〜３０ｍｍ離れた位置に設けられていることが好ましい。また、押さえ板の幅としては、５〜５０ｍｍであることが好ましい。
【００４２】
また、平板２０に内蔵されたヒーター２１により、平板２０は所定の温度まで昇温させる。所定の温度は、樹脂組成物３５中の樹脂の溶融温度付近が望ましく、具体的には、例えばＰＴＦＥ樹脂を用いる場合には、２８０〜３８０℃とするの好ましい。また、熱硬化性樹脂を用いる場合には、それそれの樹脂の硬化温度に適宜設定すればよい。
【００４３】
次に、図２（２ｂ）に示すように、拡散層１５にダイ３０を押し付けることによって、カッター３１によって拡散層１５を裁断すると共に、裁断部の内周部分を押さえ板３２で押圧し、その状態で、シャッター３３を開いて、スリット３４から樹脂組成物３５を吐出し、裁断した拡散層１５の周縁部に樹脂組成物３５を含浸させて硬化させる。
【００４４】
このとき、押さえ板３２は、樹脂組成物３５が拡散層１５の内側に流れ込むのを防ぐ仕切りの役割を果たす。更に、押さえ板３２は、拡散層１５を押し潰して拡散層１５内の細孔を減らすことによっても、拡散層１５の内側に樹脂組成物３５が進入することを防いでいる。
【００４５】
樹脂組成物３５としては、ポリテトラフルオロエチレン(ＰＴＦＥ)、テトラフルオロエチレン・パーフルオロアルキルビニルエーテル共重合体（ＰＦＡ）、テトラフルオロエチレン・ヘキサフルオロプロピレン共重合体(ＦＥＰ)等のフッソ樹脂を用いることが好ましい。また、上記のフッ素樹脂とカーボン粒子の混合物とすることも好ましい。また、エポキシやフェノール樹脂等の熱硬化樹脂を用いてもよい。
【００４６】
上記のフッ素樹脂を含有する樹脂組成物としては、例えば、ダイキン製のＤ１−Ｅディスパ-ジョン溶液が挙げられる。この場合フッ素樹脂は溶液分散系の微粒子となっている。
【００４７】
樹脂組成物３５を拡散層１５の周縁部に含浸させる量は、裁断後にほつれが生じないように、拡散層１５の導電性繊維同士を十分に固着させる量とする必要がある。具体的には、例えば、樹脂としてフッ素樹脂、又はフッ素樹脂及びカーボン粒子を用いた場合には、拡散層１５の気孔率の３０％以上の体積を、上記のフッ素樹脂、又はフッ素樹脂及びカーボン粒子が占めるように含浸させることが好ましい。
【００４８】
この場合、フッ素樹脂およびカーボン粒子の平均粒径は、拡散層１５の細孔径から判断して０．０１〜１μｍであることが望ましい。なお、カーボン粒子を混合することにより、含有させる樹脂組成物３５の粘度を調整し、目的とする含有部以外への樹脂組成物３５の移動を抑えることができる。なお、樹脂組成物３５の粘度は、拡散層１５に含浸しやすいように、１０ｍＰａ・ｓ〜１０Ｐａ・ｓとすることが好ましい。
【００４９】
カッター３１で裁断する際の、押さえ板３２が拡散層１５を押さえる圧力は、例えば、拡散層１５としてカーボンクロスを用いた場合は、０．１〜８ＭＰａとすることが好ましい。圧力が０．１ＭＰａ未満であると、拡散層１５の細孔を充分に潰すことができず、樹脂組成物３５を含浸させる際に、拡散層１５の内側に樹脂組成物３５が流れ込むおそれがあるので好ましくない。また、圧力が８ＭＰａを超えると、拡散層１５のクロスの織り目等が破断されるおそれがあるので好ましくない。
【００５０】
最後に、図２（３ｂ）に示すようにダイ３０を引き上げることによって、図２（３ａ）に示すように拡散層１５の周縁部に樹脂含浸部１８が額縁状に形成される。これにより、裁断後の拡散層１５は周縁部の導電性繊維が互いに樹脂組成物３５で固着されているので繊維のほつれはなく、移動や作業による新たなほつれも発生しない。
【００５１】
なお、本発明における樹脂含有部１８は、必ずしも導電性繊維が樹脂含有部１８の周縁まで存在していなくてもよく、例えば、樹脂含有部１８が拡散層１５の外周縁から更にその外側にかけて形成されており、樹脂含浸部の外側に樹脂単独層が形成されていてもよい。
【００５２】
また、上記の実施例においては、拡散層１５の裁断工程、樹脂含浸工程、熱処理工程を一つの装置で同時に行なうことができるが、本発明の製造方法はこれに限定されるものではなく、上記の各工程をベルトコンベアー等のライン処理にて順次行なってもよい。
【００５３】
上記の方法によって得られた周縁部に樹脂含浸部１８を形成した拡散層１５は、例えば熱プレス等によって、ＭＥＡ１４と一体化して接合される。これにより、触媒層１２に混合されているパーフルオロスルホン酸ポリマー等の固体高分子電解質ポリマーがガラス転移点以上になることで軟化し、触媒層１２と拡散層１５とを接合するバインダーとなって両者が接合される。
【００５４】
熱プレスの条件としては、触媒層１２を構成するポリマーのガラス転移点以上の温度で行なうことが望ましい。これによって、ポリマーは軟化し、拡散層１５の内部に入り込むので、ＭＥＡ１４と拡散層１５とを接合できる。具体的には、例えば、触媒層１２に混合されている固体高分子電解質ポリマーがパーフルオロスルホン酸ポリマーの場合、ガラス転移点は１１０℃程度であるので、加熱温度は１３０℃以上とすることが好ましい。また、圧力としては２〜６ＭＰａが好ましく、プレス時間は３〜６分間が好ましい。
【００５５】
上記の方法によって得られた、ＭＥＡ−拡散層接合体は、発電時には、図１に示すように、ガスシール１７を介して、一対のセパレータ１６で挟み込み一体化させてセル１０を構成する。
【００５６】
以上の方法によって製造されたセル１０は、セルの組み立て時にガスシール１７と保護フィルム１３との間に突出したカーボン繊維が挟まることがない。したがって、ガスシール不良によって反応ガスがセル外部に漏れることによる発火の危険性を低下でき、使用中の安全性を向上できるので、家庭用、車載用の電源等の燃料電池システムとして特に好適に用いられる。
【実施例】
【００５７】
以下、実施例を挙げて、本発明を更に具体的に説明する。
【００５８】
実施例
図２に示すような製造方法によって拡散層１５を作成し、図１に示すような構成の燃料電池セル１０を製造した。
【００５９】
＜拡散層の作成＞
図２（１ｂ）に示すようなダイ３０を用い、拡散層１５の周縁部に樹脂含浸部１８を形成した。
【００６０】
拡散層１５としては、カーボンクロスを用い、樹脂組成物としては、フッ素樹脂（ＰＴＦＥ）を含有する「Ｄ１−Ｅ」ディスパ-ジョン溶液（商品名：ダイキン社製）を用いた。
【００６１】
ダイ３０としては、拡散層１５が１２０×１２０ｍｍの大きさで裁断できるようにダイ３０のカッター３１を調整し、更に、拡散層１５の周縁部に、スリット幅１０ｍｍで枠状に樹脂組成物３５を含浸させるようにスリット３４を調節した。また、樹脂含浸部１８の内周から０ｍｍの位置に、枠状の押さえ板３２が幅３２ｍｍで配置されるように設定した。平板２０は３６０℃となるようにあらかじめヒーター２１で加温した。
【００６２】
次に、図２（２ｂ）に示すように、拡散層１５にダイ３０を押し付けることによって、カッター３１によって拡散層１５を裁断すると共に、裁断部の内周部分を押さえ板３２によって圧力３ＭＰａで押圧し、その状態で、シャッター３３を開いて、スリット３４から、樹脂組成物３５を基材単位面積あたりの吐出量０．０２８ｃｃ／ｍｉｎ・ｃｍ２で吐出し、裁断した拡散層１５の周縁部に樹脂組成物３５を含浸させて硬化させ、拡散層１５の周縁部に樹脂含浸部１８を形成した。
【００６３】
＜燃料電池セルの製造＞
電解質膜１１として、１３０×１３０ｍｍのパーフルオロスルホン酸ポリマー（デュポン社製：ナフィオン１１７、厚さ１８３μｍ）を用い、その両面に、枠状の保護フィルム１３として、幅３０ｍｍ、内周が１００×１００ｍｍの、テトラフルオロエチレン／パーフルオロアルキルビニルエーテル共重合体（ＰＦＡ）フィルム（厚さ５０μｍ）を重ねて熱プレスにより接合した。
【００６４】
次に、触媒層１２として、白金担持カーボンとパーフルオロスルホン酸ポリマー溶液（ナフィオン溶液）とを混合したペーストを、上記の電解質膜１１上の保護フィルム１３の枠内に厚さ５０μｍで塗布し、ＭＥＡ１４を形成した。
【００６５】
次いで、上記の樹脂含浸部１８を形成した拡散層１５を、１２０℃、３ＭＰａ、３分間の条件で熱プレスして、ＭＥＡ１４と拡散層１５とを一体化してＭＥＡ−拡散層接合体を得た。
【００６６】
更に、枠状の保護フィルム１３上に、フッ素ゴムからなる、幅５ｍｍの枠状のガスシール１７を形成した後、一対のセパレータ１６で挟み込み一体化させてセル１０を製造した。
【００６７】
比較例
実施例の拡散層の作成において樹脂含浸部１８の形成を行なわなかった以外は、実施例と同様の条件でセルを作成した。
【００６８】
試験例
実施例及び比較例のセルについて、両極に窒素ガスを、０．０５ＭＰａの圧力で充填したときにセル外周にもれた窒素量を測定することにより、ガスシール性を測定した。
【００６９】
その結果、実施例のセルは比較例のセルに比べて窒素リーク量が１／３であり、本発明の固体高分子電解質型燃料電池においては、拡散層の周縁部に樹脂組成物を含浸させた結果、ガスシール性が向上していることがわかる。
【産業上の利用可能性】
【００７０】
本発明は、電解質に高分子膜を用い、拡散層に導電性繊維からなるシートを用いた固体高分子電解質型燃料電池に好適に利用できる。
【図面の簡単な説明】
【００７１】
【図１】本発明の固体高分子電解質型燃料電池の一実施形態を示す断面図である。
【図２】本発明の固体高分子電解質型燃料電池の製造方法の一実施形態における拡散層の製造工程を示す図であって、（１）拡散層を裁断前の平面図（１ａ）及び断面図（１ｂ）、（２）拡散層の裁断、樹脂含浸工程中の断面図（２ｂ）、（３）拡散層の裁断、樹脂含浸工程後の平面図（３ａ）及び断面図（３ｂ）である。
【図３】従来の固体高分子電解質型燃料電池の一例を示す断面図である。
【符号の説明】
【００７２】
１０：セル
１１：電解質膜
１２：触媒層
１３：保護フィルム
１４：膜−電極接合体（ＭＥＡ）
１５：拡散層
１６：セパレータ
１７：ガスシール
１８：樹脂含浸部
２０：平板
２１：ヒーター
３０：ダイ
３１：カッター
３２：押さえ板
３３：シャッター
３４：スリット
３５：樹脂組成物
３６：キャビィティ
【図１】
2005085594.tif 000003
【図２】
2005085594.tif 000004
【図３】
2005085594.tif 000005